(57)【要約】      （修正有）【課題】二槽式反応装置を用いて高度な耐熱性と機械物性を有する植物由来成分を有するポリカーボネートを製造する方法を提供する。【解決手段】蒸留塔、撹拌装置および水冷コンデンサを備えた第一反応槽と、還流機能を有さない留出管、撹拌装置、ポリマー吐出口を備えた第二反応槽からなる二槽式反応装置を用いて下記式2008056844.tif 000013で表されるエーテルジオール残基を含んで成り、ポリカーボネートを炭酸ジエステルを用いて溶融重縮合法により製造する際に、第一反応槽での反応過程で生成したヒドロキシ化合物留出量が理論留出量の６０〜９３％の範囲に達した後、第二反応層へと反応液を送液する。【選択図】なし【特許請求の範囲】
【請求項１】
空冷または水冷還流カラムよりなる蒸留塔、撹拌装置および水冷コンデンサを備えた第一反応槽と、還流機能を有さない留出管、撹拌装置、ポリマー吐出口を備えた第二反応槽からなる二槽式反応装置を用いて下記式（１）
【化１】
2008056844.tif 000010
（Ｒ１〜Ｒ４はそれぞれ独立に水素原子、アルキル基、シクロアルキル基またはアリール基）
で表されるエーテルジオール残基を含んで成り、全ジオール残基中式（１）で表されるエーテルジオール残基が４０〜１００モル％を占めるポリカーボネートを炭酸ジエステルを重合原料として用いて溶融重縮合法により製造する際に、第一反応槽で生成した炭酸ジエステル由来のモノヒドロキシ化合物の留出量が理論留出量の６０〜９３％に達した後、第二反応層へと反応液を送液することを特徴とするポリカーボネートの製造方法。
【請求項２】
下記式（２）で表されるエーテルジオール、下記式（３）で表される脂肪族ジオール、および炭酸ジエステルとから溶融重縮合法により製造される請求項１に記載のポリカーボネートの製造方法。
【化２】
2008056844.tif 000011
【化３】
2008056844.tif 000012
（Ｒ５は炭素数が２から１２である脂肪族基）
【請求項３】
重合触媒として２,２-ビス（４-ヒドロキシルフェニル）プロパン二ナトリウム塩を使用することを特徴とする、請求項２に記載のポリカーボネートの製造方法。
【請求項４】
炭酸ジエステルとしてジフェニルカーボネートを使用する請求項１〜３のいずれか１項記載のポリカーボネートの製造方法。
【請求項５】
上記式（２）で表されるエーテルジオールとしてイソソルビドを使用する請求項１〜４のいずれかに記載のポリカーボネートの製造方法。
【請求項６】
上記式（３）で表される脂肪族ジオールとして１，３−プロパンジオールまたは１，６−ヘキサンジオールを使用する請求項１〜５のいずれかに記載のポリカーボネートの製造方法。
【請求項７】
請求項１〜６のいずれかに記載の製造方法により製造されたポリカーボネート。
【請求項８】
請求項１〜７のいずれかに記載の製造方法により製造された、還元粘度が０．４０以上であるポリカーボネート。
【発明の詳細な説明】
【技術分野】
【０００１】
本発明は植物由来成分を含有し、さらに高度な耐熱性と機械物性を有するポリカーボネートの製造方法に関する。さらに詳しくは、二槽式反応装置を用いて植物由来のジオール成分を有するポリカーボネートを炭酸ジエステルを用いて製造する際に、重縮合生成物である炭酸ジエステル由来のモノヒドロキシ化合物の第一反応槽での留出量が基準の範囲内に到達した時点で反応液を第二反応槽へと送液することにより高度な耐熱性と機械物性を有するポリカーボネートを製造する方法に関する。
【背景技術】
【０００２】
ポリカーボネート樹脂は透明性、耐熱性、耐衝撃性に優れており、現在、電気・電子分野、自動車分野、光学部品分野、その他の工業分野で広く使用されている。しかしながら一般的に用いられている芳香族ポリカーボネート樹脂は石油資源から得られる原料を用いて製造されているため、石油資源の枯渇や廃棄物の焼却処理に伴い発生する二酸化炭素による地球温暖化が懸念されている昨今においては好ましい材料とは言えず、より環境負荷が小さく、リサイクル性に優れた材料が待たれる。
【０００３】
このような問題に対処するために植物由来原料からなるポリカーボネートの研究も行われている（特許文献１）。かかる樹脂の製造方法としては、植物由来エーテルジオールおよび脂肪族ジオールと炭酸ジエステルとのエステル交換反応（溶融重縮合法）が用いられており、溶融重縮合法はジヒドロキシ化合物にホスゲンを直接反応させる方法（界面重縮合）に比べて有毒なホスゲンや、メチレンクロリド等のハロゲン化合物を溶媒として使用する問題が無く、安価にポリカーボネートを製造できる。
【０００４】
しかしながらこのようなポリカーボネートの製造においてはフラスコ等を用いた比較的小スケールでの重合方法が開示されているのみであり、実用に際してのスケールアップ時に用いられる二槽またはそれ以上の多槽式の反応装置での重合方法については述べられていない。
【特許文献１】国際公開第２００４／１１１１０６号パンフレット
【発明の開示】
【発明が解決しようとする課題】
【０００５】
本発明の目的は、上記従来技術のこれらの問題点を解決し、二槽式反応装置を用いて高度な耐熱性と機械物性を有する植物由来成分を有するポリカーボネートを製造する方法を提供することである。本発明者らは鋭意研究の結果、炭酸ジエステル由来の重縮合生成物であるモノヒドロキシ化合物の第一反応槽での留出量が基準の範囲内に到達した時点で反応液を第二反応槽へと送液することにより上記目的が達成されることを発見し本発明を完成するに至った。
【課題を解決するための手段】
【０００６】
空冷または水冷還流カラムよりなる蒸留塔、撹拌装置および水冷コンデンサを備えた第一反応槽と、還流機能を有さない留出管、撹拌装置、ポリマー吐出口を備えた第二反応槽からなる二槽式の反応装置を用いて下記式（１）
【化１】
2008056844.tif 000002
（Ｒ１〜Ｒ４はそれぞれ独立に水素原子、アルキル基、シクロアルキル基またはアリール基）
で表されるエーテルジオール残基を含んで成り、全ジオール残基中式（１）で表されるエーテルジオール残基が４０〜１００モル％を占めるポリカーボネートを炭酸ジエステルを重合原料として用いて溶融重縮合法により製造する際に、反応過程で生成した炭酸ジエステル由来のモノヒドロキシ化合物について、第一反応槽での当該モノヒドロキシ化合物留出量が理論留出量の６０〜９３％の範囲に達した後に第二反応層へと反応液を送液することを特徴とするポリカーボネートの製造方法である。
【発明の効果】
【０００７】
本発明によれば、二槽式反応装置を用いて高度な耐熱性と機械物性を有する植物由来成分を有するポリカーボネートを製造することができる。
【発明を実施するための最良の形態】
【０００８】
以下に、本発明を実施するための形態につき詳細に説明する。尚、これらの実施例および説明は本発明を例示するものであり、本発明の範囲を制限するものではない。本発明の趣旨に合致する限り他の実施の形態も本発明の範疇に属し得ることは言うまでもない。
【０００９】
本発明にかかる製造方法は、空冷または水冷還流カラムよりなる蒸留塔、撹拌装置および水冷コンデンサを備えた第一反応槽と、還流機能を有さない留出管、撹拌装置、ポリマー吐出口を備えた第二反応槽からなる二槽式の反応装置を用いて下記式（１）
【化２】
2008056844.tif 000003
（Ｒ１〜Ｒ４はそれぞれ独立に水素原子、アルキル基、シクロアルキル基またはアリール基）
で表されるエーテルジオール残基を含んで成り、全ジオール残基中式（１）で表されるエーテルジオール残基が４０〜１００モル％を占めるポリカーボネートを炭酸ジエステルを重合原料として溶融重縮合法により製造する際に、反応過程で生成した炭酸ジエステル由来のモノヒドロキシ化合物について、第一反応槽での当該モノヒドロキシ化合物留出量が理論留出量の６０〜９３％の範囲に達した後、第二反応層へと反応液を送液することを特徴とするポリカーボネートの製造方法である。
【００１０】
ポリカーボネート樹脂の公知の製造方法としては、主としてジヒドロキシ化合物のアルカリ水溶液とホスゲンを有機溶媒の存在下反応させるホスゲン法、又はジヒドロキシ化合物と炭酸ジエステルをエステル交換触媒の存在下高温・高真空下で溶融重縮合反応させる溶融重縮合法が挙げられる。このうち溶融重縮合法は、エステル交換触媒と高温・高真空を必要とするプロセスであるが、ホスゲン法に比較して経済的であり、更に塩素原子を実質的に含まないポリカーボネート樹脂が得られる利点がある。本発明においても溶融重縮合法により上記ポリカーボネートを製造するのが好ましい。
【００１１】
本発明の製造方法では、好ましくは重合触媒の存在下、原料であるジオールと炭酸ジエステルとを不活性ガス気流下で溶融させた後減圧下で２８０℃以下の温度で加熱しながら撹拌して、生成するフェノール等の芳香族モノヒドロキシ化合物または脂肪族モノヒドロキシ化合物を留出させる。反応系は窒素など、原料、反応混合物に対し不活性なガスの雰囲気に保つことが好ましい。窒素以外の不活性ガスとしては、アルゴンなどを挙げることができる。
【００１２】
反応初期に常圧で加熱反応させることが好ましい。これはオリゴマー化反応を進行させ、反応後期に減圧してフェノール等の芳香族モノヒドロキシ化合物または脂肪族モノヒドロキシ化合物を留去する際、未反応のモノマーが留出してモルバランスが崩れ、重合度が低下することを防ぐためである。本発明にかかる製造方法においては芳香族モノヒドロキシ化合物または脂肪族モノヒドロキシ化合物を適宜系（反応器）から除去することにより反応を進めることができる。そのためには、反応後期には減圧することが効果的であり、好ましい。
【００１３】
本発明の製造方法において、ジオールの分解を抑え、着色が少なく高粘度の樹脂を得るために、できるだけ低温の条件を用いることが好ましいが、重合反応を適切に進めるためには重合温度は１８０℃以上２８０℃以下の範囲であることが好ましく、反応後期の重合温度はより好ましくは２３０〜２６０℃の範囲である。
【００１４】
本発明にかかる反応装置は第一および第二の反応槽よりなり、このうち第一反応槽は空冷または水冷還流カラムよりなる蒸留塔、撹拌装置および水冷コンデンサを具備していることが好ましい。蒸留塔およびコンデンサに冷却機能が付与されていない場合はポリカーボネートの溶融重縮合の際に副生物として生じるモノヒドロキシ化合物のみでなく、モノマーが初期反応中に揮発し、モノマーのモルバランスが崩れ、得られるポリマーの重合度が上がらず、実用に十分な耐熱性と機械物性が得られないため好ましくない。
【００１５】
この反応装置を用いて上記のポリカーボネートを製造する際には、第一反応槽でのフェノール留出量が理論留出量の６０〜９３％の範囲に達した後に第二反応層へと反応液を送液することが好ましい。第一反応槽でのモノヒドロキシ化合物留出量の理論留出量に対する値がこの範囲よりも小さい時点で第二反応槽へと反応液を送液すると、還流機能を有していない第二反応槽において未反応のモノマーやオリゴマーが揮発し、得られるポリマーの重合度が上がらず、実用に十分な耐熱性と機械物性が得られないため好ましくない。また、第一反応槽でのモノヒドロキシ化合物留出量の理論留出量に対する値がこの範囲よりも大きい時点で第二反応槽へと反応液を送液すると、第一反応槽で反応液の粘度が上昇し、第二反応槽へと送液される反応液量および結果的に得られるポリマー量が少なくなり、製造効率が低くなるため好ましくない。本発明の製造方法により得られるポリカーボネート量の理論量に対する収率は３５％以上であることが好ましく、４０％以上であることがより好ましい。
【００１６】
本発明の製造方法により得られるポリカーボネートは、還元粘度が０．４０ｄｌ／ｇ以上であることが好ましく、より好ましくは０．５０ｄｌ／ｇ以上であり、さらには０．６０ｄｌ／ｇ以上であることが好ましい。この範囲内にあるときには良好な溶融流動性を有し、さらには十分な機械強度を有する。
【００１７】
本発明で用いるポリカーボネートのガラス転移温度は９０℃以上であり、より好ましくは１００℃以上である。ガラス転移温度が９０℃よりも低くなると実用的に十分な耐熱性と成形性が得られない場合がある。
【００１８】
本発明により製造されるポリカーボネート中の全ジオール残基中、式（１）で表されるエーテルジオール残基は４０〜１００モル％である。式（１）で表されるエーテルジオール残基の割合がこの範囲よりも小さくなると、得られる樹脂のガラス転移温度が低くなり耐熱性が低くなり好ましくない。またエーテルジオール残基の割合がこの範囲よりも大きくなると溶融粘度が高くなり高い重合度のポリマーが得られず、また成型加工も困難になるため好ましくない。式（１）で表されるエーテルジオール残基の割合は全ジオール残基中より好ましくは６０モル％以上９０モル％以下である。
【００１９】
また、ジオール成分としてエーテルジオール（下記式(２)）と脂肪族ジオール（下記式(３)）以外のジオール成分を含んでも良い。その他のジオール成分として、シクロヘキサンジオール、シクロヘキサンジメタノールなどの脂環式アルキレンジオール類、ジメタノールベンセン、ジエタノールベンゼンなどの芳香族ジオール、ビスフェノール類などが挙げることができる。
【００２０】
さらに、本発明の製造方法では、好ましくは下記式（２）で表されるジオール、下記式（３）で表されるジオール、および炭酸ジエステルとから溶融重縮合法によりポリカーボネートを製造する。
【００２１】
【化３】
2008056844.tif 000004
【化４】
2008056844.tif 000005
（Ｒ５は炭素数が２から１２である脂肪族基）
【００２２】
ここで上記式(１)および（３）におけるＲ５は炭素数が２から１２である脂肪族基である。つまり、式（３）で表されるジオール成分としては、エチレングリコール、１,３-プロパンジオール、１,４-ブタンジオール、１,５-ペンタンジオール、１,６-ヘキサンジオール、１,４-シクロヘキサンジオール、１,４-シクロヘキサンジメタノールなどが挙げられる。この中でもポリマーの合成において重合度が上がりやすく、またポリマーの物性においても高いガラス転移点を示すといった点で１,３-プロパンジオール、１,４-ブタンジオール、１,６-ヘキサンジオールが好ましく、１,３-プロパンジオールと１,６-ヘキサンジオールがより好ましい。
【００２３】
本発明にかかる製造方法では触媒を用いることが好ましい。使用できる触媒は（i）含窒素塩基性化合物、（ii）アルカリ金属化合物および（iii）アルカリ土類金属化合物である。これらは一種類を単独で使用しても、二種類以上を併用してもよいが、（i）と（ii）、（i）と（iii）、（i）と（ii）と（iii）の組み合わせで併用することが好ましい場合が多い。
【００２４】
（i）については好ましくはテトラメチルアンモニウムヒドロキシド、（ii）については、重縮合反応を速やかに進行するという点でナトリウム塩類を重合触媒として用いることが好ましく、２,２-ビス（４-ヒドロキシルフェニル）プロパン二ナトリウム塩を用いることがさらに好ましい。
【００２５】
本発明のポリカーボネートの製造方法に用いる炭酸ジエステルとしては、たとえばジフェニルカーボネート、ジナフチルカーボネート、ビス（ジフェニル）カーボネートなどの芳香族系炭酸ジエステルや、ジメチルカーボネート、ジエチルカーボネート、ジブチルカーボネート等の脂肪族系炭酸ジエステルが挙げられる。このような化合物のうち反応性、コスト面から芳香族系炭酸ジエステルを用いることが好ましく、ジフェニルカーボネートを用いることがさらに好ましい。
【００２６】
上記式（１）で表されるエーテルジオール残基を構成するエーテルジオールとしては、具体的には下記式(４)、(５)および(６)で表されるイソソルビド、イソマンニド、イソイディッドなどが挙げられる。これら糖質由来のエーテルジオールは、自然界のバイオマスからも得られる物質で、再生可能資源と呼ばれるものの一つである。イソソルビドはでんぷんから得られるＤ-グルコースに水添した後、脱水を受けさせることにより得られる。その他のエーテルジオールについても、出発物質を除いて同様の反応により得られる。
【００２７】
【化５】
2008056844.tif 000006
【化６】
2008056844.tif 000007
【化７】
2008056844.tif 000008
【００２８】
特に、エーテルジオール残基としてイソソルビドの残基を含んでなるポリカーボネートが好ましい。イソソルビドはでんぷんなどから簡単に作ることがエーテルジオールであり資源として豊富に入手することができる上、イソマンニドやイソイディッドと比べても製造の容易さ、性質、用途の幅広さの全てにおいて優れている。上記式（１）で表されるエーテルジオール残基のうち、イソソルビドの残基は６０〜１００重量%であることが好ましい。
【００２９】
本発明にかかる製造方法で得られたポリカーボネートは単独で用いてもよく、また本発明の目的を損なわない範囲で他の熱可塑性樹脂（例えば、ポリアルキレンテレフタレート樹脂、ポリアリレート樹脂、液晶性ポリエステル樹脂、ポリアミド樹脂、ポリイミド樹脂、ポリエーテルイミド樹脂、ポリウレタン樹脂、シリコーン樹脂、ポリフェニレンエーテル樹脂、ポリフェニレンスルフィド樹脂、ポリスルホン樹脂、ポリエチレンおよびポリプロピレンなどのポリオレフィン樹脂など）、充填剤（ガラス繊維、炭素繊維、天然繊維、有機繊維、セラミックスファイバー、セラミックビーズ、タルク、クレーおよびマイカなど）、酸化防止剤（ヒンダードフェノール系化合物、イオウ系酸化防止剤など）、難燃添加剤（リン系、ブロモ系など）、紫外線吸収剤（ベンゾトリアゾール系、ベンゾフェノン系、シアノアクリレート系など）、流動改質剤、着色剤、光拡散剤、赤外線吸収剤、有機顔料、無機顔料、離形剤、可塑剤などを添加することができる。
【００３０】
また、本発明の樹脂組成物は射出成型や押出成型、ブロー成型などの方法によって、各種成型品（射出成型品、押出成型品、ブロー成型品、フィルム、繊維、シートなど）に加工し利用することができる。  
【実施例】
【００３１】
以下、実施例により本発明を具体的に説明するが、本発明はこれらに限定されるものではない。尚、各ポリカーボネートの物性値は以下の手法により評価した。
[還元粘度]  フェノール／テトラクロロエタン（体積比５０／５０）の混合溶媒１０mlに対してポリカーボネート１２０ ｍｇを溶解して得た溶液の３５℃における粘度をウデローベ粘度計で測定した。単位はｄｌ（リットル）／ｇである。
[ガラス転移温度（Ｔｇ）]    ＴＡ  ｉｎｓｔｒｕｍｅｎｔｓ社製ＤＳＣ２９２０を用いて窒素雰囲気下、昇温速度２０℃／分の条件で測定した。
[フェノール留出比率]  モノマー仕込み量より算出されるフェノールの理論留出量に対する実際のフェノール留出量の割合を百分率[％]で表記した。
[ポリマー収率]   モノマー仕込み量より算出される生成ポリマー量に対する回収ポリマー量の割合を百分率[％]で表記した。
【００３２】
［実施例１］
イソソルビド(１２４０ｇ， ８．５０モル)、１,６−ヘキサンジオール（ＨＤ，１８６ｇ， １．５８モル）およびジフェニルカーボネート(２１４０ｇ， １０．０モル)とを空冷還流カラムよりなる蒸留塔、撹拌装置および水冷コンデンサを備えたＳＵＳ３１６製第一反応槽に入れ、また重合触媒として２,２-ビス（４−ヒドロキシフェニル）プロパン二ナトリウム塩(０．６８１ｍｇ, ２．５０×１０-６モル)およびテトラメチルアンモニウムヒドロキシド(９１．２ｍｇ, １．００×１０-３モル)を加え窒素雰囲気下１８０℃で溶融した。攪拌下、反応槽内を１００ｍｍＨｇに減圧し、生成するフェノールを留去しながら約２０分間反応させた。次に２００℃に昇温した後、フェノールを留去しながら３０ｍｍＨｇまで減圧し、さらに約２０分間反応させた。この時点でフェノールの留出量は１．４８ｋｇ、フェノール理論留出量に対する割合は７９％であった。ついで、反応液を還流機能を有さない留出管、撹拌装置、ポリマー吐出口を備えたＳＵＳ３１６製第二反応槽へと送液し、反応槽内を徐々に３０ｍｍＨｇに減圧した後、２５０℃に昇温した。さらに反応槽内を１．８ ｍｍＨｇへと到達せしめた。重合の進行は反応液の撹拌に要する電力値の上昇によって確認し、この値が一定になった時点で反応を停止した。得られたポリカーボネートの還元粘度は０．６４、回収量は８９７ｇ、収率は５９％であった。結果を表１に示す。
【００３３】
［実施例２］
モノマー仕込み量をイソソルビド(１２８０ｇ， ８．７５モル)、１,６−ヘキサンジオール（１５５ｇ， １．３１モル）およびジフェニルカーボネート(２１４０ｇ， １０．０モル)とし、第一反応槽でのフェノールの留出量１．６０ｋｇ、フェノール理論留出量に対する割合が８５％となった時点で反応液を第二反応槽へと送液し、最終的な反応槽内圧力が０．６ ｍｍＨｇである以外は実施例１と同様の操作でポリカーボネートを製造した。得られたポリカーボネートの還元粘度は０．６０、回収量は９３０ｇ、収率は５５％であった。結果を表１に示す。
【００３４】
［実施例３］
モノマーおよび重合触媒仕込み量をイソソルビド(１０２０ｇ， ７．００モル)、１,３−プロパンジオール（２４０ｇ， ３．１５モル）、ジフェニルカーボネート(２１４０ｇ， １０．０モル)、２,２-ビス（４−ヒドロキシフェニル）プロパン二ナトリウム塩(０．６８１ｍｇ, ２．５０×１０-６モル)およびテトラメチルアンモニウムヒドロキシド(１８．２ｍｇ, ２．００×１０-４モル)とし、第一反応槽でのフェノールの留出量１．７０ｋｇ、フェノール理論留出量に対する割合が９０％となった時点で反応液を第二反応槽へと送液し、最終的な反応槽内圧力が０．６ ｍｍＨｇである以外は実施例１と同様の操作でポリカーボネートを製造した。得られたポリカーボネートの還元粘度は０．７０、回収量は６７０ｇ、収率は４４％であった。結果を表１に示す。
【００３５】
［実施例４］
モノマーおよび重合触媒の仕込み量をイソソルビド(１２８０ｇ， ８．７５モル)、１,３−プロパンジオール（２８５ｇ， ３．７５モル）、ジフェニルカーボネート(２７００ｇ， １２．６モル)、２,２-ビス（４−ヒドロキシフェニル）プロパン二ナトリウム塩(５．１１ｍｇ, １．８８×１０-５モル)およびテトラメチルアンモニウムヒドロキシド(１１４ｍｇ, １．２５×１０-３モル)とし、第一反応槽でのフェノールの留出量２．１３ｋｇ、フェノール理論留出量に対する割合が９１％となった時点で反応液を第二反応槽へと送液し、最終的な反応槽内圧力が０．４５ ｍｍＨｇである以外は実施例１と同様の操作でポリカーボネートを製造した。得られたポリカーボネートの還元粘度は０．５７、回収量は１０６０ｇ、収率は５５％であった。結果を表１に示す。
【００３６】
［比較例１］
モノマーおよび重合触媒の仕込み量をイソソルビド(１２８０ｇ， ８．７５モル)、１,３−プロパンジオール（３００ｇ， ３．９４モル）、ジフェニルカーボネート(２６８０ｇ， １２．５モル)、２,２-ビス（４−ヒドロキシフェニル）プロパン二ナトリウム塩(０．８５１ｍｇ, ３．１３×１０-６モル)およびテトラメチルアンモニウムヒドロキシド(２２．８ｍｇ, ２．５０×１０-４モル)とし、第一反応槽でのフェノールの留出量１．２９ｋｇ、フェノール理論留出量に対する割合が５５％となった時点で反応液を第二反応槽へと送液し、最終的な反応槽内圧力が０．６ ｍｍＨｇである以外は実施例１と同様の操作でポリカーボネートを製造した。得られたポリカーボネートの還元粘度は０．２１、回収量は１１４０ｇ、収率は６０％であった。結果を表１に示す。
【００３７】
［比較例２］
第一反応槽でのフェノールの留出量２．２３ｋｇ、フェノール理論留出量に対する割合が９５％となった時点で反応液を第二反応槽へと送液する以外は比較例１と同様の操作でポリカーボネートを製造した。得られたポリカーボネートの還元粘度は０．６０、回収量は５７２ｇ、収率は３０％であった。結果を表１に示す。
【００３８】
表１中の実施例１〜３からわかるように二槽式反応装置を用いて植物由来成分を有するポリカーボネートを製造する際に、重縮合生成物であるフェノールの第一反応槽での留出量が基準の範囲内に到達した時点で反応液を第二反応槽へと送液することにより高重合度のポリカーボネートを高収率で得ることができる。
【００３９】
【表１】
2008056844.tif 000009